(57)【要約】      （修正有）【課題】充填密度の高いフィルター濾材を用いて小型、薄型高密度のフィルターユニットを提供することを技術的な課題とするものである。【解決手段】  山と山とのスペースの保持に用いられるセパレーター２が棒材および／または板材を、折り曲げおよび／または接合することによって楔状の幅の勾配を持たせたことものであり、剛軟度が０．１〜１０Ｎ・ｃｍであり、かつ嵩密度が０．２〜０．６ｇ／ｃｃであるフィルター濾材１をプリーツしてこのセパレーターを挟み込んでユニット化する。これによりプリーツの山と山とのスペースの間隔が０．２５ｍｍ以上２．５ｍｍ以下である高密度のフィルターユニットが出来る。【選択図】図１
2006130369.tif 000002
【特許請求の範囲】
【請求項１】
山と山とのスペースの保持に用いられる手段がセパレーターであり、かつプリーツ折されたフィルター濾材から構成されるフィルターユニットにおいて、プリーツの山と山とのスペースの間隔が０．２５ｍｍ以上２．５ｍｍ以下であり、かつ該セパレーターが、棒材および／または板材を、折り曲げおよび／または接合することによってプリーツに楔状の幅の勾配を持たせたことを特徴とするフィルターユニット。
【請求項２】
ＪＩＳＬ１０９６「一般織物試験方法」記載のスライド法に準拠して測定された剛軟度が０．１〜１０Ｎ・ｃｍであり、かつ嵩密度が０．２〜０．６ｇ／ｃｃであるフィルター濾材から構成されることを特徴とする請求項１に記載のフィルターユニット。
【請求項３】
フィルター濾材が少なくとも２層の繊維シート間に活性炭が熱可塑性樹脂により接着固定された構造であること特徴とする請求項１乃至２のいずれかに記載のフィルターユニット。
【発明の詳細な説明】
【技術分野】
【０００１】
本発明は、半導体、液晶、食品、医薬品等の製造工場におけるクリーンルームや、博物館、美術館、その他一般のオフィスビル等で使用され、微粉塵の除去や脱臭、空気中に存在する化学汚染物質や有害物質の除去を目的として用いて好適なフィルターユニット、特に吸着剤によって化学汚染物質を吸着除去するケミカルフィルターユニットに関するものである。
【背景技術】
【０００２】
旧来よりオフィスビル等では中性能フィルターが空気中の粉塵を除去するために用いられている。また半導体や液晶の工場等では、粒子状物質による汚染の問題から、より高度な機能が要求され、ＨＥＰＡフィルター、ＵＬＰＡフィルターといったさらに高性能な除塵フィルターユニットが用いられている。一方、近年これらの分野においてデバイスの高集積化、精密化が進むに従って、粒子状物質のみならず分子状の化学汚染物質の影響が問題として浮上しており、こうした分子状の汚染物質を除去することが要求されるに至り、ケミカルフィルターといったユニットが用いられるようになってきた。そして、同様のユニットは食品、医薬品等の工場でも製品への汚染の防止、美術館や博物館では展示物や保管物の劣化防止、一般のオフィスビルでも健康志向の高まりによるオフィス環境の浄化を目的としても展開されている。
【０００３】
上記の除塵ユニットはガラス繊維または合成繊維を主体として不織布で構成されているのに対し、ケミカルフィルターユニットは活性炭に代表される吸着剤によって化学汚染物質を吸着除去するものである。
【０００４】
ここで一般的にフィルターユニットは、シート状濾材をプリーツ折りしたものが多く用いられている。このプリーツ折りタイプの濾材は、プリーツを縦向きにしてフレームに収納され、濾材の有効濾過面積を確保するために、プリーツの折り山間に所定の間隔を形成するセパレート手段が設けられている。セパレート手段の代表的なものとしては、シート状濾材の表裏面にプリーツと直交する樹脂ビードを付着するビード方式、櫛歯状の厚紙製スタビライザをプリーツと直交させて差し込むスタビライザ方式、波状に形成したアルミニウム箔製のセパレーターをプリーツの折り山間に挿入するセパレーター方式等がある（例えば特許文献１参照）。
【０００５】
また、ケミカルフィルターユニットにおいては粒状活性炭をパンチングメタルの箱に充填しケーシング内にＷ字型に配置したものや、繊維状活性炭のフェルトをプリーツ化し、波形セパレーターを用いて固定したものが代表的な例である（例えば特許文献２参照）。
【０００６】
最近の傾向としては空調機の小型化に伴うフィルターの薄型化の要請があり、クリーンルームの天井等に設置されるファンフィルターユニット（ＦＦＵ）や半導体製造装置に取り付けられるケミカルフィルターユニットの小型化薄型化への要求が顕著になっている。小型薄型のユニットにおいては、従来より活性炭を含む極めて薄いシートを用いてハニカム形状に成型したものがあるが、充填される活性炭の量が少なく、短寿命という問題があった。シートに含有される活性炭量を増やせば、フィルター当たりの活性炭量も増加するが、同時にシートが厚くなり、ハニカムの開口部すなわち流路が狭くなってしまい圧力損失の上昇は免れない。また、ハニカムピッチを小さくして多量のシートを充填する方法でも同様に流路が狭くなり圧力損失の増大を招く（例えば特許文献３参照）。
【０００７】
そこで合成繊維不織布内に粒状活性炭を熱可塑性樹脂接着剤により固定化しシート化されたフィルター濾材が提案されている（例えば特許文献４参照）。
【０００８】
このような活性炭フィルターに代表される高い充填密度のフィルター濾材は密度が高い故に小型で高除去率のフィルターユニットの実現を可能にする。例えばビード方式は奥行きの小さい薄型ユニットを製造する方法としてよく知られている。しかしながら高密度の活性炭と熱可塑性樹脂で固化されているフィルター濾材の場合、剛軟度が高く折り曲げが困難であるため、ひだ折加工機にかからず、ビード成型によって製作することが非常に困難であった。また通常の波型セパレーターを用いる場合、３ｍｍ以下の折幅では現実的にセパレーターの構造による圧力損失が大きくなり、結果として通気抵抗が高くなる。さらには櫛形セパレーターでは狭い折幅の場合、櫛の加工精度の向上が要求されるため極端なコストアップになり、小型化が困難となる。
【特許文献１】特開２００２−３６１０１６号公報
【特許文献２】特開平６−４７２３２号公報
【特許文献３】特公昭５９−５１４２３号公報
【特許文献４】特開２００２−２７３１２３号公報
【発明の開示】
【発明が解決しようとする課題】
【０００９】
本発明の目的は、上記の問題を解決し、充填密度の高いフィルター濾材を用いて小型、薄型高密度のフィルターユニットを提供することを課題とするものである。
【課題を解決するための手段】
【００１０】
本発明はかかる問題点に鑑み、鋭意検討した結果得られたものである。すなわち本発明は、（１）山と山とのスペースの保持に用いられる手段がセパレーターであり、かつプリーツ折されたフィルター濾材より構成されるフィルターユニットにおいて、プリーツの山と山とのスペースの間隔が０．２５ｍｍ以上２．５ｍｍ以下であり、かつ該セパレーターが、棒材および／または板材を、折り曲げおよび／または接合することによって楔状の幅の勾配を持たせたことを特徴とするフィルターユニットであり、（２）ＪＩＳＬ１０９６「一般織物試験方法」記載のスライド法に準拠して測定された剛軟度が０．１〜１０Ｎ・ｃｍであり、かつ嵩密度が０．２〜０．６ｇ／ｃｃであるフィルター濾材から構成されるフィルターユニットであり、（３）フィルター濾材がすくなくとも２層の合成繊維シート間に活性炭が熱可塑性樹脂により接着固定された構造であるフィルターユニットである。
【発明の効果】
【００１１】
本発明により、密度が高いが取扱いが困難であった活性炭の高充填シートを精度よく、かつきわめて低いピッチでプリーツ折してユニット化することが可能となり、これにより、小型で高密度なケミカルユニットを作成することを実現し、ケミカルユニットの高効率化、高寿命化に資するものであり、腰のある硬いフィルター濾材を有効にユニットにでき小型、高密度のフィルターユニットを提供できるという利点がある。
【発明を実施するための最良の形態】
【００１２】
以下詳細に説明する。
（図１）に本発明のフィルターユニットの全体概略図を示す。フィルターユニットはプリーツ折されたフィルター濾材１とセパレーター２、およびこれらを囲う枠体３から構成される。本発明のフィルターユニットは、プリーツ折りされたフィルター濾材を用い、プリーツ山と山とのスペースの間隔が０．２５ｍｍ以上２．５ｍｍ以下であることが好ましい。この時、（図２）または（図３）に見られるように山と山とのスペースを保持するセパレーターが、棒材および／または板材を、折り曲げおよび／または接合することによって楔状の幅の勾配を持たせたもので構成される。プリーツの山と山とのスペースとは（図４）中の（ｔ）に示されるように、セパレーターによって構成されたプリーツの空間の間隔を意味し、スペース（ｔ）は０．２５ｍｍ以上２．５ｍｍ以下であることが適度の圧力損失と捕集効率とのバランスを考える上で好ましい。より好ましくは０．２８〜２．３ｍｍ、さらに好ましくは０．３〜２．０ｍｍである。スペースの間隔が０．２５ｍｍより小さい場合、フィルター濾材の表面に存在する微少の毛羽などの影響が大きく出て圧力損失が上がり好ましくなく、反対に２．５ｍｍより大きい場合フィルター濾材の単位体積当たり使用量が少なくなるためフィルター濾材を通過する風速が高くなりかえって圧力損失の上昇や捕集効率が下がるため好ましくない。
【００１３】
また、ここで用いられるセパレーターは、棒材および／または板材を、折り曲げおよび／または接合することによって楔状の幅の勾配を持たせたものが好適である。具体的には（図２）に示される様に平面の板材を楔状に折り曲げ加工してこれをプリーツ折されたフィルター濾材の間に挟み込むか、（図３）に示されるように所定の太さの針金をフィルターの山高さにあわせてカットして折り曲げ、折り曲げ部分を９０度にひねり、ひねった頭の部分がプリーツの間の空間に入るように挟み込む様に利用される。また、（図４）に示されるように所定の太さのワイヤーを所定の間隔（図４のＬに相当）を有するＥの字型に折りまげてこれをプリーツ折されたフィルター濾材の間に挟み込み、プリーツの先端に出ている部分を９０度にひねり、ひねった部分でプリーツの間隔を支えることででも実現される。
【００１４】
また、（図５）に示したようにＥの字型に打ち抜いた板金を使用し、同様にプリーツから出ている部分を楔状に折り、折った部分でプリーツの間隔を支えてもよい。さらに、板状物またはシートを複数枚積そうして楔形状にして使用することも可能である。楔状に折り曲げた板材の配置する間隔、または頭を９０度曲げた針金の配置する間隔（図４中のＬ)は、そのフィルターユニットの寸法やフィルター濾材の剛軟度によって適宜設定されるものであるため限定はしないが、ｔが２ｍｍの場合、おおよそ５〜５０ｍｍ間隔で幅方向に設置されるのが好ましい。セパレーターの材料はアルミニウム、鋼、ステンレス、銅、銀などの金属からなるものの他、プラスチック、木材、セラミックス、紙、繊維材料があげられるが楔を保持できうる材料であればこれに限定されない。こうして得られたフィルターユニットはプリーツに独特の傾斜が形成され、かつプリーツが強固に固定されるため、高風速下においてフィルター内へのガスの流通がよく、小型、薄型である上に高風速領域での圧損が低くなる。
【００１５】
更に、当該フィルターユニットはＪＩＳＬ１０９６「一般織物試験方法」記載のスライド法に準拠して測定された剛軟度が０．１〜１０Ｎ・ｃｍであり、かつ嵩密度が０．２〜０．６ｇ／ｃｃであるフィルター濾材を使用することが望ましい。フィルター濾材の剛軟度が０．１〜１０Ｎ・ｃｍである場合、プリーツ加工時の加工性や、組立時のハンドリング性が良好であり、ユニット形成時におけるプリーツの間隔が充分に形成される。この場合０．１５〜９Ｎ・ｃｍが好ましく、さらに０．２〜８Ｎ・ｍがより好ましい。剛軟度が０．１Ｎ・ｃｍより小さい場合、フィルター濾材の腰がないため取扱い性に問題があるばかりかセパレーターを挟み込んでユニット化した場合、変形してしまい、セパレーターによって形成された空隙がつぶされて圧損が高くなり好ましくない。また１０Ｎ・ｃｍを越える場合は剛性が大きすぎてプリーツ加工しにくいといった不具合が生じ、これも好ましくない。フィルター濾材の嵩密度については０．２〜０．６ｇ／ｃｃが適度の圧力損失や加工性を得るうえで好ましいが、好ましくは０．２５〜０．５５ｇ／ｃｃ、さらには０．３〜０．５ｇ／ｃｃがより好ましい。フィルター濾材の嵩密度が０．２ｃｃ／ｇより小さい場合、フィルター濾材が柔らかになるためセパレーターを挟み込んでユニット化した場合、変形してしまい、セパレーターによって形成された空隙がつぶされて圧損が高くなり好ましくない。また０．６ｃｃ／ｇより大きい場合は圧力損失が高くなるため好ましくない。厚みとしてはとくに限定はしないが０．５ｍｍ〜５ｍｍのフィルター濾材がユニットにする上で好適である。
【００１６】
こうしたフィルター濾材はすくなくとも２層の繊維シート間に活性炭が熱可塑性樹脂により接着固定された構造であり、フィルター濾材を構成する繊維シートが織布および／または不織布および／または編地より構成されることがケミカルユニットとして用いる上で最も好ましい。活性炭としては粒状活性炭が好ましく、平均粒子径は、通気性、加工性を考慮して、ＪＩＳ標準ふるい（ＪＩＳＺ８８０１）による値で平均１００〜６００μｍであることが好ましく、より好ましくは２００〜５００μｍである。平均粒子径が１００μｍ未満の場合には、一定の吸着容量を得るのに圧力損失が大きくなりすぎ、平均粒子径が６００μｍを越える場合には、化学汚染物質の除去率が極端に悪くなるとともに、プリーツ加工時の加工性が悪くなる。なお、該粒状活性炭は、通常の分級機を使用して所定の粒度調整を行うことによって得られる。粒状活性炭の種類は、特に限定されるものではなく、例えばヤシガラ系、木質系、石炭系、ピッチ系等が好適に用いられる。形状的には破砕炭、造粒炭、ビーズ炭等が好適に用いられる。なお該粒状活性炭のＪＩＳＫ１４７４に準拠して測定したときのトルエン吸着量は２０重量％以上が好ましい。微量な化学汚染物質に対し高い吸着性能を必要とするためである。なお通常活性炭は無極性の分子状物質に特に良好な吸着特性を示すが、極性物質に対する吸着特性を向上させるため、各種化学吸着剤をあらかじめ担持あるいは添着した粒状活性炭を使用することもできる。例えばアルデヒド系ガスや二酸化窒素等の窒素化合物、二酸化硫黄や硫化水素等の硫黄化合物、酢酸等の酸性の極性物質に対しては、エタノールアミン、ポリエチレンイミン、アニリン、アニシジン等のアミン系の化合物や、水酸化ナトリウム、水酸化カリウム、リン酸グアニジン、炭酸カリウム、炭酸水素ナトリウム等が好適に用いられ、アンモニア、メチルアミン、トリメチルアミン、ピリジン等の塩基性の極性物質に対しては、リン酸、クエン酸、リンゴ酸、アスコルビン酸等が好適に用いられる。
【００１７】
フィルター濾材の構成材料である繊維シートは合成繊維からなる不織布が望ましいが加工時の加工性、破れ、圧力損失、活性炭の飛散が考慮されれば形態などは特に限定されない。例えば不織布を用いる場合は繊維径１５〜３０μｍの合成繊維からなる長繊維を使用し、一層当たりの目付が２０〜５０ｇ／ｍ2、ＪＩＳＬ１０９６「一般織物試験方法」記載のストリップ法に準拠して測定された長手方向の引張強さが４０Ｎ／５ｃｍ巾以上、伸び率が１５％以上であることが望ましい。繊維径の範囲と目付の範囲は、活性炭の脱落や飛散を防止するために重要である。繊維径が１５μｍ未満の場合や、目付が５０ｇ／ｍ2以上の場合は圧力損失が高くなってしまい好ましくない。また長手方向の引張強さと伸び率の領域は、プリーツ加工時の加工性が良好であるため、更にプリーツの頂点で該合成繊維不織布に破れを生じさせないようにするため重要である。不織布以外では織布、編地などが用いられる。
【００１８】
活性炭および繊維シートを接合す熱可塑性樹脂の、粒状活性炭に対する重量比は１５〜５０％であることが好ましく、より好ましくは２０〜４０％である。粒状活性炭と熱可塑性樹脂の混合物（吸着層となる）を二層の繊維シートの間に配して加熱しながら圧着することにより、繊維シート、熱可塑性樹脂、粒状活性炭が一体化される。１５％未満の場合は粒状活性炭同士の接着が不充分となり、活性炭の脱落が起こったり、フィルターフィルター濾材のプリーツ形状が崩れてしまったりという現象が引き起こる。５０％を越える場合には、吸着層が必要以上に固くなってしまいプリーツ加工時の加工性の悪化を招く。
【００１９】
また該熱可塑性樹脂の形状は粉末状あるいは粒状が好適であり、平均粒子径はＪＩＳ標準ふるい（ＪＩＳＺ８８０１）による値で平均１０〜１２０μｍであることが好ましい。１０μｍ未満の場合は、粒状活性炭と混合し合成繊維不織布上に散布する際、樹脂粉末が舞い上がってしまい均一な散布が困難となってしまう。１２０μｍを越える場合には粒状活性炭との混合が不均一になりやすいうえ、粒子数が少なくなるため望ましい接着状態を選得るのに非常に多量の樹脂が必要となってしまい好ましくない
【００２０】
また接着に用いられる熱可塑性樹脂、繊維シート、熱可塑性繊維からなる接着シート、またプリーツ折加工されたフィルター濾材とフィルター枠を接着・シールするために用いる接着剤は、すべてガス状有機物の発生が少ないことが重要で、各々の１００℃加熱時に発生するガス状有機物の発生総量が１μｇ／ｇ以下であることが好ましい。加熱発生ガスの分析方法は一般に「Ｐ＆Ｔ（パージ＆トラップ）−ＧＣ／ＭＳ（ガスクロマトグラフ／マススペクトル）法」あるいは「ダイナミックヘッドスペース法」と呼ばれる方法が用いられている。これは所定量のサンプルを採取しヘリウムガスを流しながら所定時間加熱し、揮発成分を冷却された吸着管で捕集・濃縮した後、再度キャリアガスで加熱脱着しＧＣ／ＭＳに導入、分析するという方法である。本法は通常ガス状有機物を加熱により揮発させるため、クリーンルームのように常温に温度制御された空間での発生量は、温度と蒸気圧の関係から極めて微量となり、１００℃加熱下での発生総量が１μｇ／ｇ以下の材料を使用することにより、実使用上の問題を生じる危険性は極めて低くなる。前記熱可塑性樹脂、合成繊維不織布、熱可塑性繊維からなる接着シート、フィルターフィルター濾材とフィルター枠を接着・シールするための接着剤の材質としては、特に限定されるものではなく、熱可塑性のもの、例えばポリオレフィン系、ポリエステル系、ポリアミド系、ＥＶＡ系等を用いることが出来るが、粘着付与剤や酸化防止剤、可塑剤、離型剤等の添加剤を含まない、あるいは含む場合でもごく微量であることが好ましい。
【実施例】
【００２１】
以下実施例によって本発明を更に詳述するが、下記実施例は本発明を制限するものではなく、本発明の趣旨を逸脱しない範囲で変更実施することは全て本発明の技術範囲に包含される。
【００２２】
（実施例１）
平均粒子径３００μｍの石炭系粒状活性炭に、平均粒子径１２μｍの粉末状ポリエチレン系接着剤を粒状活性炭重量に対し２０％加え、均一になるまで撹拌混合したものを、平均繊維径１７μｍのＰＥＴ長繊維からなる、目付４０ｇ／ｍ2、ＪＩＳＬ１０９６記載のストリップ法に準拠して測定された長手方向の引張強さが１２０Ｎ／５ｃｍ巾、伸び率が２５％のスパンボンド不織布と、ポリアミド系繊維からなる接着シートを重ねたものの上に、粒状活性炭充填量が６００ｇ／ｍ2（粉末状ポリエチレン系接着剤充填量が１２０ｇ／ｍ2を含む）となるように散布したのち、前記接着シート及びスパンボンド不織布と同じものを重ね合わせサンドイッチした状態で、温度１４０℃、圧力５Ｎ／ｃｍ2の条件で３０秒間加熱・圧着し、厚み１．７ｍｍのフィルター濾材を得た。このときのフィルター濾材の剛軟度は５．３Ｎ・ｃｍで、密度は０．４ｇ／ｃｃであった。これを山高さ５０ｍｍで２８山分プリーツ折加工し、１８０ｍｍ幅でスリットした。また厚み８０μｍのステンレス板を３８ｍｍ×３ｍｍで打ち抜き、中央で折り曲げて幅１ｍｍの楔形状を形成したセパレーターを作成した。これを１８０ｍｍ幅の間に両端と中央に２枚合計４枚を各プリーツとプリーツの間に挟んだ。各々の楔形セパレーターの間隔は５６ｍｍとなった。この楔型セパレーターがはさまれているプリーツ折されたフィルター濾材を厚み１ｍｍのアルミ板枠で囲い、ポリアミド系接着剤を用いて接着・シールしてユニットとした。このユニットの活性炭量は２２３ｇ／ユニットであり、圧力損失は風量１．５ｍ3／ｍｉｎで３９Ｐａであった。
【００２３】
（実施例２）
平均粒子径３００μｍの石炭系粒状活性炭に、平均粒子径１２μｍの粉末状ポリエチレン系接着剤を粒状活性炭重量に対し２０％加え、略均一になるまで撹拌混合したものを、平均繊維径１７μｍのＰＥＴ長繊維からなる、目付４０ｇ／ｍ2、ＪＩＳＬ１０９６記載のストリップ法に準拠して測定された長手方向の引張強さが１２０Ｎ／５ｃｍ巾、伸び率が２５％のスパンボンド不織布と、ポリアミド系繊維からなる接着シートを重ねたものの上に、粒状活性炭充填量が３５０ｇ／ｍ2（そのうち粉末状ポリエチレン系接着剤充填量は７０ｇ／ｍ2）となるように散布したのち、前記接着シート及びスパンボンド不織布と同じものを重ね合わせサンドイッチした状態で、温度１４０℃、圧力５Ｎ／ｃｍ2の条件で３０秒間加熱・圧着し、厚み１．０ｍｍのフィルター濾材を得た。このときのフィルター濾材の剛軟度は０．５Ｎ・ｃｍで、密度は０．４ｇ／ｃｃであった。これを山高さ５０ｍｍで３９山分のプリーツを加工し、１８０ｍｍ幅でスリットした。また、太さ０．５ｍｍのステンレスワイヤーを長さ５５ｍｍで折り曲げ、折り曲げた部分の５ｍｍ分を９０度にねじり、ねじった頭の部分の幅が１ｍｍになるようにし、さらに折り曲げた部分と部分の間隔（（図４）中の「Ｌ」）が４０ｍｍにしたセパレーターを作成した。このセパレーターを、ねじった部分が各プリーツとプリーツの山の部分に来るように挟んだ。この加工されたステンレスワイヤーがはさまれているプリーツ折りされたフィルター濾材を厚み１ｍｍのアルミ板枠で囲い、ポリアミド系接着剤を用いて接着・シールしてユニットとした。このユニットの活性炭量は１８１ｇ／ユニットであり、圧力損失は風量１．５ｍ3／ｍｉｎで２４Ｐａであった。
【００２４】
（比較例１）
実施例１で作成したフィルター濾材を２０山分プリーツ折りして各プリーツの間に５０ｍｍ高×１８０ｍｍ幅、波高さ３ｍｍの８０μｍ厚のアルミニウム製の波セパレーターを挟んだ。板がはさまれたプリーツ折されたフィルター濾材を厚み１ｍｍのアルミ板枠で囲い、ポリアミド系接着剤を用いて接着・シールしてユニットとした。このユニットの活性炭量は１６８ｇ／ユニットであり、圧力損失は風量１．５ｍ3／ｍｉｎで５５Ｐａであった。
【００２５】
(比較例２）
繊維径１７μｍの繊維状活性炭からなる目付６００ｇ／ｍ2、厚み１０ｍｍのフェルト（密度０．０６ｇ／ｃｃ、剛軟度１．０Ｎ・ｃｍ）を山高さ５０ｍｍで９山プリーツ折り加工し、１８０ｍｍ幅でスリットした。実施例１で用いた１ｍｍの楔状セパレーターを１８０ｍｍ幅の間に両端と中央に２枚合計４枚を各プリーツとプリーツの間に挟んだ。各々のステンレス板と板の間隔は５６ｍｍとなった。このステンレス板がはさまれたプリーツ折されたフィルター濾材を厚み１ｍｍのアルミ板枠で囲い、ポリアミド系接着剤を用いて接着・シールしてユニットとした。このユニットの活性炭量は９８ｇ／ユニットであり、圧力損失は風量１．５ｍ3／ｍｉｎで１４０Ｐａであった。
【産業上の利用可能性】
【００２６】
本発明のフィルターユニットはプリーツ折された高密度のフィルター濾材を細かいピッチでの形成を可能にする。これは薄型、小型高密度のフィルターユニット、特に半導体製造工場で使用されるクリーンベンチなど小スペースで発生する微量の化学物質を除去するケミカルフィルターユニットにおいて大きく寄与するものである。
【図面の簡単な説明】
【００２７】
【図１】本発明におけるフィルターユニットの全体斜視図である。
【図２】本発明におけるフィルターユニット中のプリーツ折りされたフィルター濾材と板状セパレーターとの構成の詳細を示す斜視図である。
【図３】本発明におけるフィルターユニット中のプリーツ折りされたフィルター濾材と棒状セパレーターとの構成の詳細を示す斜視図である。
【図４】本発明におけるフィルターユニット中のプリーツ折りされたフィルター濾材とワイヤーの折り曲げによって得られたＥ字型のセパレーターとの構成の概略図およびプリーツの断面図である。
【図５】本発明におけるフィルターユニット中のプリーツ折りされたフィルター濾材と板材の打ち抜きによって得られたＥ字型のセパレーターとの構成の概略図およびプリーツの断面図である。
【符号の説明】
【００２８】
１  ：  フィルター濾材
２  ：  セパレーター
２ａ：  楔形セパレーター
２ｂ：  ねじりセパレーター
３  ：  枠体
４ａ：  ワイヤーを折り曲げ加工したセパレーター
４ｂ：  板材を打ち抜き先端に楔を配したセパレーター
【図１】
2006130369.tif 000003
【図２】
2006130369.tif 000004
【図３】
2006130369.tif 000005
【図４】
2006130369.tif 000006
【図５】
2006130369.tif 000007